"水溶性カチオン高分子電解質で処理されたカチオン交換樹脂であって、該水溶性カチオン高分子電解質は、分子内に環状4級アンモニウム塩構造を有する化合物である、カチオン交換樹脂。分子内に環状4級アンモニウム塩構造を有する化合物が、下記一般式1一般式1中、R1及びR2はそれぞれ独立して、置換基を有していてもよい炭素数1~10の直鎖又は分岐鎖のアルキル基を表し、R3は単結合又は炭素数1~5のアルキレン基を表し、Xは塩素、臭素、ヨウ素又はOHを表すで表わされる構造単位を有する、請求項1に記載のカチオン交換樹脂。カチオン交換樹脂を水溶性カチオン高分子電解質で被覆するカチオン交換樹脂の処理法であって、該水溶性カチオン高分子電解質は、数平均分子量が5000~1000万で、分子内に環状4級アンモニウム塩構造を有する化合物であり、該水溶性カチオン高分子電解質をカチオン交換樹脂1リットルあたり10~500ミリグラム用いる、カチオン交換樹脂の処理法。請求項1に記載の水溶性カチオン高分子電解質で処理されたカチオン交換樹脂、及びアニオン交換樹脂を含む、混床イオン交換樹脂。アニオン交換樹脂が表面処理されていない、請求項4に記載の混床イオン交換樹脂。そこで、本発明の目的は、表面コーティングによっても、一価イオンのみならず多価イオンの交換速度が高く維持されたカチオン交換樹脂を提供すること、特に、アニオン性高分子や他のアニオン性成分に対する吸着能力が高く、アグロメレーション化によるチャネリング、及び相互表面汚染を効果的に防ぐことのできる混床イオン交換樹脂を提供することにある。本発明者は、上記課題を解決するために鋭意検討した結果、特定の4級アミン構造を含有する水溶性カチオン高分子電解質でカチオン交換樹脂を前処理し、表面処理を行わないアニオン交換樹脂と混合して混床イオン交換樹脂とすることにより、アニオン交換速度能力は処理前の速度能力を維持したまま、アグロメレーションの生じにくい混床系イオン交換樹脂を作製することができることを見出し、本発明を完成するに到った。本発明の前処理されたカチオン交換樹脂を用いることにより、アグロメレーションの生じにくい混床系イオン交換樹脂を得ることができる。本発明のカチオン交換樹脂は、カチオン交換速度能力が処理前と同等であり、しかも従来の処理法に比べ、特に2価カチオンの交換能力に優れている。本明細書において、°Cは摂氏温度を示し、gはグラムを示し、mgはミリグラムを示し、Lはリットルを示し、mLはミリリットルを示す。すべての量は別途記載しない限り重量パーセントである。本発明で用いる水溶性カチオン高分子電解質は、分子内に環状4級アンモニウム塩構造を有する化合物である。分子内に環状4級アンモニウム塩構造を有する化合物としては、具体的には下記一般式1で示される構造単位を有する高分子化合物が挙げられる。ここで、R1及びR2はそれぞれ独立して、炭素数1~10の直鎖又は分岐のアルキル基であり、置換基を有していてもよい。アルキル基の置換基としては、水酸基、カルボキシル基等が挙げられる。R1及びR2は好ましくは炭素数1~4の直鎖アルキル基である。R3は単結合又は炭素数1~5のアルキレン基を表す。また、Xは、塩素、臭素、ヨウ素、及びOHから選ばれる。水溶性カチオン高分子電解質は、上記一般式1で示される構造単位を有していれば、他の重合性化合物との共重合体であってもよい。共重合することのできる他のモノマーとしては、アクリル酸エステル、スチレン、アクリルアミド等が挙げられる。これらの他のモノマーは置換基を有していてもよい。一般式1で示される構造単位を有する水溶性カチオン高分子電解質の好ましい具体例としては、ポリジアリルジメチルアンモニウムの塩等が挙げられ、より好ましくはポリジアリルジメチルアンモニウムクロライド、ポリジアリルジエチルアンモニウムクロライド、ポリジアリルジメチルアンモニウムブロマイド、ポリジアリルジメチルアンモニウムヒドロキシド等が挙げられる。分子内に環状4級アンモニウム塩構造を有する化合物の分子量は、数平均分子量でとして5000から1000万であり、好ましくは5万から50万であり、より好ましくは8万から20万である。数平均分子量は、適当な分子量標準品を使用してゲル浸透クロマトグラフィーGPC:GelPermeationChromatographyによって測定される。本明細書において、水溶性カチオン高分子電解質で処理されたとは、水溶性カチオン高分子電解質を用いた処理によりカチオン交換樹脂の表面電荷が減少したことを意味する。水溶性カチオン高分子電解質によるカチオン交換樹脂の処理方法は、カチオン交換樹脂を破砕せずに水溶性カチオン高分子電解質を付着させることができる方法であれば何れの方法であってもよい。例えば、水溶性カチオン高分子電解質を含有する水溶液と、カチオン交換樹脂とを容器に入れ、互いに充分接触させることにより行うことができる。接触方法は、例えば水溶性カチオン高分子電解質、カチオン交換樹脂及び水を容器中で穏やかに撹拌する方法であってもよい。水溶性カチオン高分子電解質との接触により、カチオン交換樹脂の表面の一部又は全部がコーティングされる。カチオン交換樹脂は、水溶性カチオン高分子電解質の分子量やコーティング量を調節することにより、カチオン交換能力が低下しない程度に水溶性カチオン高分子電解質でコーティングするのが好ましい。水溶性カチオン高分子電解質の処理量は、カチオン交換樹脂ビーズによって示される表面電荷を減少させるのに十分な量、すなわち、中和量の水溶性カチオン高分子電解質であり、カチオン交換樹脂1リットルに対し10~500mg、好ましくは40~150mg、より好ましくは60~100mgである。処理温度は、室温~80°C、好ましくは50~60°Cである。処理時間は処理温度等にもよるが、0.1~24時間であり、好ましくは0.5~2時間である。処理後のカチオン交換樹脂は十分な量の脱イオン水で洗浄される。添加した水溶性カチオン高分子電解質はほぼ定量的にカチオン交換樹脂に付着する。したがって、水溶性カチオン高分子電解質の被覆量は、カチオン交換樹脂1リットルに対し10~500mg、好ましくは40~150mg、より好ましくは60~100mgである。本明細書において、用語イオン交換樹脂は、当該技術分野において通常用いられる意味で用いており、一般に、ゲルタイプ又は巨大網状タイプのいずれかのイオン交換樹脂であって、弱酸性又は強酸性カチオン交換樹脂、あるいは弱塩基性又は強塩基性アニオン交換樹脂を意味する。本発明においてカチオン交換樹脂及びアニオン交換樹脂は特に限定されず、当該技術分野において周知のものを用いることができる。カチオン交換樹脂及びアニオン交換樹脂としては、例えば、モノビニリデン芳香族系架橋重合体、メタアクリル酸エステル系架橋重合体等が挙げられる。具体的には、スチレン、ビニルトルエン等のモノビニリデン芳香族モノマーと共重合性架橋剤から誘導される樹脂、アクリル酸、メタクリル酸等のアクリルモノマーと共重合性架橋剤から誘導される樹脂等である。好ましい架橋剤としては、ジビニルベンゼン、ジビニルトルエン等のジ又はポリビニリデン芳香族類、エチレングリコールジメタクリレート等が挙げられる。強酸性カチオン交換樹脂は、官能基としてスルホン酸基、ホスホン酸基等を有し、弱酸性カチオン交換樹脂は、官能基としてカルボン酸基、フォスフィン酸基、フェノキシド基、亜ヒ酸基等を有する。強塩基性アニオン交換樹脂は、官能基として第4級アンモニウム基等を有し、弱塩基性アニオン交換樹脂は、官能基として第1アミノ基、第2アミノ基、第3アミノ基等を有する。本発明の混床イオン交換樹脂は、強酸性カチオン交換樹脂及び強塩基性アニオン交換樹脂を含むものが好ましい。強酸性カチオン交換樹脂は、好ましくはスルホン酸基又はホスホン酸基を有するモノビニリデン芳香族系架橋重合体であり、特に好ましくはモノビニリデン芳香族化合物と共重合性架橋剤とのスルホン化コポリマーである。強塩基性アニオン交換樹脂は、特に好ましくは第4級アンモニウム基を有するモノビニリデン芳香族化合物の架橋ポリマーである。好ましいカチオン交換樹脂及びアニオン交換樹脂において、モノビニリデン芳香族化合物は好ましくはスチレンであり、架橋剤は好ましくはビニルベンゼンである。本発明で用いられるイオン交換樹脂は、典型的には約0.15~約1.0ミリメートルmm、好ましくは約0.3~約0.7mmの体積平均粒子径を有するポリマービーズとして調製される。本発明の混床系の使用に適する代表的な市販のカチオン交換樹脂は、例えば、アンバーライトAmberlite、商標IR120、アンバージェットAmberjet、商標1500及びアンバーセップAmbersep、商標200である。本発明の混床系に使用に適する代表的な市販のアニオン交換樹脂は、例えば、アンバーライトIRA402、アンバージェット4400及びアンバーセップ900である。アンバーライト、アンバージェット及びアンバーセップはロームアンドハース社の商標である。混床系イオン交換樹脂において、カチオン交換樹脂とアニオン交換樹脂の充填比率はイオン交換樹脂床の使用目的により異なるが、通常、カチオン交換樹脂/アニオン交換樹脂の容量比で1/99~99/1、好ましくは1/10~10/1であり、より好ましくは1/2~2/1である。用語表面電荷を減少させるとは、カチオン性高分子電解質で処理することにより、カチオン交換樹脂ビーズの表面電荷を、未処理のカチオン交換樹脂の表面電荷に対して減少させることを意味する。処理されたカチオン交換樹脂の表面電荷の減少は、処理されたカチオン交換樹脂と、異なるイオン特性を有するアニオン性のイオン交換樹脂との間のアグロメレーションクランピングの減少によって示される。アグロメレーションは、当業者に知られた慣用の技術を使用して容易に測定することができる。例えば、既知堆積のカチオン交換樹脂及びアニオン交換樹脂を一緒に混合し、混床樹脂を沈着させ、沈着した混床樹脂の体積を測定する。アグロメレーションは、カチオン及びアニオン交換樹脂成分の体積の合計と比較した混床樹脂の体積の増加により示される。以下、実施例によって本発明をさらに詳細に説明するが、本発明はこれらの実施例に限定されるものではない。実施例1強酸性カチオン交換樹脂商品名:アンバージェット1500、水素型1Lをカラムに充填し、カラムを脱イオン水で満たした。水溶性カチオン高分子電解質として、数平均分子量10万のポリジアリルジメチルアンモニウムクロライド[polydiallyldimethylammoniumchloride:PADMAC]ナルコNALCO社製60mgを用い、これを脱イオン水に溶解し、上記カラムに流し入れた。エアミキシング下、60°Cで1時間撹拌し、その後脱イオン水で充分洗浄して、水溶性カチオン高分子電解質で処理された強酸性カチオン交換樹脂を得た。<アグロメレーション試験>得られた水溶性カチオン高分子電解質処理強酸性カチオン交換樹脂について、特開2003-176371号の段落0022に記載の方法によりアグロメレーション試験を行った。結果を以下に示す。分析値:50アグロメレーションなし<イオン交換能測定法>実施例1のカチオン交換樹脂を50mL、及びアニオン交換樹脂商品名:アンバージェット4400OH型50mLを脱イオン水100mLと混合し、カラムΦ25mmに充填した。テスト用の1価及び2価イオン含有液をそれぞれ上記カラムに流し、カラム通過後のイオン濃度を測定した。イオン含有液としては、5ppmのNa,K,Ca2,及びMg2を含有する水溶液をそれぞれ準備し4種の水溶液を準備し、イオン交換能を測定した。結果を表2に示す。実施例2実施例1で用いた数平均分子量10万のポリジアリルジメチルアンモニウムクロライド60mgの代わりに、ポリジアリルジメチルアンモニウムクロライドを100mg用いた以外、実施例1と同様の操作を行い、表面が被覆されたカチオン交換樹脂を得た。比較例1~4数平均分子量10万のポリアリルジメチルアンモニウムクロライド60mgの代わりに、表1に示される化合物を用いた以外、実施例1と同様の操作を行い、表面被覆された比較例1は未処理のカチオン交換樹脂を得た。実施例2及び比較例1~4のカチオン交換樹脂について、実施例1と同様にアニオン交換樹脂とともにカラムに充填し、イオン交換能を測定した。結果を表2に示す。なお、比較例1ではチャネリングが発生したため、イオン交換能力は測定しなかった。"